"質量で以下、化学成分について同じ。、C:0.05~0.3、Si:1~3、Mn:0.5~3、P:0.1以下0を含む、S:0.01以下0を含む、Al:0.001~0.1、N:0.002~0.03を含み、残部が鉄および不純物からなる成分組成を有し、全組織に対する面積率で以下、組織について同じ。、ベイニティックフェライト:50~90、残留オーステナイト:3以上、マルテンサイト上記残留オーステナイト:10~50、フェライト:40以下0を含むを含む組織を有し、上記残留オーステナイトは、そのC濃度CγRが0.5~1.2質量であり、この残留オーステナイトのうち、マルテンサイトに囲まれたものが0.3以上存在することを特徴とする成形性に優れた高強度鋼板。成分組成が、さらに、Cr:0.01~3Mo:0.01~1、Cu:0.01~2、Ni:0.01~2、B:0.00001~0.01の1種または2種以上を含むものである請求項1に記載の成形性に優れた高強度鋼板。成分組成が、さらに、Ca:0.0005~0.01、Mg:0.0005~0.01、REM:0.0001~0.01の1種または2種以上を含むものである請求項1または2に記載の成形性に優れた高強度鋼板。請求項1~3のいずれか1項に記載の高強度鋼板を、200~400°Cに加熱後、3600s以内に加工することを特徴とする高強度鋼板の温間加工方法。請求項4に記載の方法で加工された自動車部品であって、加工時に加えられた真ひずみが0.05以上の領域と0.05未満の領域とが混在し、上記真ひずみが最大の部位と最小の部位との間での降伏応力の差異が200MPa以下であることを特徴とする自動車部品。本発明は上記事情に着目してなされたものであり、その目的は、980MPa級以上の強度を確保しつつ、より延性プレス加工性に優れた高強度鋼板およびそれを用いた温間加工方法、ならびにその方法で温間加工された自動車部品を提供することにある。請求項1に記載の発明は、質量で以下、化学成分について同じ。、C:0.05~0.3、Si:1~3、Mn:0.5~3、P:0.1以下0を含む、S:0.01以下0を含む、Al:0.001~0.1、N:0.002~0.03を含み、残部が鉄および不純物からなる成分組成を有し、全組織に対する面積率で以下、組織について同じ。、ベイニティックフェライト:50~90、残留オーステナイト:3以上、マルテンサイト上記残留オーステナイト:10~50、フェライト:40以下0を含むを含む組織を有し、上記残留オーステナイトは、そのC濃度CγRが0.5~1.2質量であり、この残留オーステナイトのうち、マルテンサイトに囲まれたものが0.3以上存在することを特徴とする成形性に優れた高強度鋼板である。請求項2に記載の発明は、成分組成が、さらに、Cr:0.01~3Mo:0.01~1、Cu:0.01~2、Ni:0.01~2、B:0.00001~0.01の1種または2種以上を含むものである請求項1に記載の成形性に優れた高強度鋼板である。請求項3に記載の発明は、成分組成が、さらに、Ca:0.0005~0.01、Mg:0.0005~0.01、REM:0.0001~0.01の1種または2種以上を含むものである請求項1または2に記載の成形性に優れた高強度鋼板である。請求項4に記載の発明は、請求項1~3のいずれか1項に記載の高強度鋼板を、200~400°Cに加熱後、3600s以内に加工することを特徴とする高強度鋼板の温間加工方法である。請求項5に記載の発明は、請求項4に記載の方法で加工された自動車部品であって、加工時に加えられた真ひずみが0.05以上の領域と0.05未満の領域とが混在し、上記真ひずみが最大の部位と最小の部位との間での降伏応力の差異が200MPa以下であることを特徴とする自動車部品である。本発明によれば、全組織に対する面積率で、ベイニティックフェライト:50~90、残留オーステナイト:3以上、マルテンサイト上記残留オーステナイト:10~50、フェライト:40以下0を含むを含む組織を有し、上記残留オーステナイトは、そのC濃度CγRが0.5~1.2質量であり、この残留オーステナイトのうち、マルテンサイトに囲まれたものが0.3以上存在するものとすることで、広い温度範囲で980MPa級以上の強度を維持しつつ伸びを確保した高強度鋼板、およびそれを用いた温間加工方法、ならびにその方法で温間加工された自動車部品を提供できるようになった。上述したように、本発明者らは、上記従来技術と同様の、転位密度の高い下部組織マトリックスを有するベイニティックフェライトと残留オーステナイトγRを含有するTRIP鋼板に着目し、強度を確保しつつ、伸び性を一層向上させるべく、さらに検討を重ねてきた。その結果、1組織中にマルテンサイトを一部導入することで、強度を確保したうえで、2炭素濃度0.5~1.2質量のγRを面積率で3以上含有させることで、TRIP効果により伸びを高め、3さらに、上記γRのうち、面積率で0.3以上のγRを、マトリックスのベイニティックフェライトに接しさせずに、硬質なマルテンサイトに覆わせることで、塑性変形時に当該γRにひずみが加わりにくくして、変形初期の加工誘起変態を抑制しつつ、変形後期にも加工変形誘起変態を起こしやすくすることにより、加工硬化を広い範囲で実現できることを見出し、該知見に基づいて本発明を完成するに至った。以下、まず本発明鋼板を特徴づける組織について説明する。本発明鋼板の組織上述したとおり、本発明鋼板は、上記従来技術と同じくTRIP鋼の組織をベースとするものであるが、特に、マルテンサイトを所定量含有するとともに、炭素濃度0.5~1.2質量のγRを面積率で3以上含有し、さらに、上記γRのうち、マルテンサイトに囲まれているものが面積率で0.3以上存在するものである点で、上記従来技術と相違している。<ベイニティックフェライト:50~90>本発明におけるベイニティックフェライトとは、ベイナイト組織が転位密度の高いラス状組織を持った下部組織を有しており、組織内に炭化物を有していない点で、ベイナイト組織とは明らかに異なり、また、転位密度がないかあるいは極めて少ない下部組織を有するポリゴナルフェライト組織、あるいは細かいサブグレイン等の下部組織を持った準ポリゴナルフェライト組織とも異なっている日本鉄鋼協会基礎研究会発行鋼のベイナイト写真集-1参照。このように本発明鋼板の組織は、均一微細で延性に富み、かつ、転位密度が高く強度が高いベイニティックフェライトを母相とすることで強度と成形性のバランスを高めることができる。本発明鋼板では、上記ベイニティックフェライト組織の量は、全組織に対して面積率で50~90好ましくは60~90、より好ましくは70~90であることが必要である。これにより、上記ベイニティックフェライト組織による効果が有効に発揮されるからである。なお、上記ベイニティックフェライト組織の量は、γRとのバランスによって定められるものであり、所望の特性を発揮し得るよう、適切に制御することが推奨される。<残留オーステナイトγRを全組織に対して面積率で3以上含有>γRは全伸びの向上に有用であり、このような作用を有効に発揮させるためには、全組織に対して面積率で3以上好ましくは5以上、より好ましくは10以上存在することが必要である。ただし、多量に存在すると伸びフランジ性が劣化するので、20以下とするのが好ましい。<マルテンサイト上記残留オーステナイトγR:10~50>強度確保のため、組織中にマルテンサイトを一部導入するが、マルテンサイトの量が多くなりすぎると成形性が確保できなくなるので、全組織に対してマルテンサイトγRの合計面積率で10以上好ましくは12以上、より好ましくは16以上50以下に制限した。<フェライト:40以下0を含む>フェライトは軟質相であり、延性を高めるのには有効であるため、強度が保証できる面積率40以下の範囲で導入してもよい。好ましくは30以下である。<残留オーステナイトγRのC濃度CγR:0.5~1.2質量>CγRは、加工時にγRがマルテンサイトに変態する安定度に影響する指標である。CγRが低すぎると、γRが不安定なため、応力付与後、塑性変形する前に加工誘起マルテンサイト変態が起るため、張り出し成形性が得られなくなる。一方、CγRが高すぎると、γRが安定になりすぎて、加工を加えても加工誘起マルテンサイト変態が起らないため、やはり張り出し成形性が得られなくなる。十分な張り出し成形性を得るためには、CγRは0.5~1.2質量とする必要がある。好ましくは0.6~1.1質量である。<マルテンサイトに囲まれた残留オーステナイトγRが全組織に対して面積率で0.3以上存在>一部のγRを硬質のマルテンサイトで覆うことで、残りのγRは変形の比較的初期にTRIP効果を発現させ、マルテンサイトで囲まれたγRは変形初期には当該γRへのひずみの集中を防止し、変形後期に加工誘起マルテンサイト変態によるTRIP効果を発現させるようにする。このようにすることで、冷間成形では広いひずみ範囲でTRIP効果が発現するので高い伸びが得られ、温間成形では広い温度範囲で適正な安定度のγRを存在させることができるので高い伸びが得られる温度範囲が広がる。上記広い範囲でのTRIP効果を発現させるためには、マルテンサイトで囲まれたγRは、全組織に対して面積率で0.3以上存在させる必要がある。本発明の鋼板は、上記組織のみマルテンサイトおよび/またはベイニティックフェライト、ポリゴナルフェライトならびにγRの混合組織からなっていてもよいが、本発明の作用を損なわない範囲で、他の異種組織として、ベイナイトを有していてもよい。この組織は本発明鋼板の製造過程で必然的に残存し得るものであるが、少なければ少ない程よく、全組織に対して面積率で5以下、より好ましくは3以下に制御することが推奨される。各相の面積率、γRのC濃度CγR、および、マルテンサイトに囲まれたγRの面積率の各測定方法ここで、各相の面積率、γRのC濃度CγR、および、マルテンサイトに囲まれたγRの面積率の各測定方法について説明する。鋼板中組織の面積率は、鋼板をレペラー腐食し、光学顕微鏡観察倍率1000倍により、例えば白い領域をマルテンサイト残留オーステナイトγRと定義して、組織の面積率を測定した。なお、γRの面積率およびγRのC濃度CγRは、鋼板の1/4の厚さまで研削した後、化学研磨してからX線回折法により測定したISIJInt.Vol.33,1933,No.7,p.776。また、フェライトの面積率は、鋼板をナイタール腐食し、光学顕微鏡観察倍率400倍により、円相当直径5μm以上の塊状の白い領域をフェライトと同定して面積率を求めた。さらにパーライト等のその他組織の面積率を光学顕微鏡観察倍率1000倍にて同定した後、マルテンサイト残留オーステナイトγRおよびフェライトおよびその他組織以外の部分をベイニティックフェライトとして、面積率を算出した。マルテンサイトに囲まれたγRの面積率は、以下のようにして求めた。まず、SEMにOIMOrientationImagingMicroscopyTM解析システムを組み合わせて、0.2μmピッチでEBSDElectronBackScatterdiffractionPattern測定を行い、FCC相とBCC相と、さらにBCC相については隣接した結晶粒と15°以上の方位差がある粒界とをマッピングする。このマッピングの中で、FCC相としてマッピングされた領域をγRと定義して同定する。また、BCC相で15°以上の方位差がある粒界の面積が5測定点以下の領域、および、FCC相もしくはBCC相として解析できなかった領域をマルテンサイトと定義して同定する。このようにして同定されたマルテンサイトに周囲を完全に囲まれたγRを識別し、それをマルテンサイトに囲まれたγRと定義して同定し、その面積率を求めた。次に、本発明鋼板を構成する成分組成について説明する。以下、化学成分の単位はすべて質量である。本発明鋼板の成分組成C:0.05~0.3Cは、高強度を確保しつつ、所望の主要組織ベイニティックフェライトマルテンサイトγRを得るために必須の元素であり、このような作用を有効に発揮させるためには0.05以上好ましくは0.10以上、より好ましくは0.15以上添加する必要がある。ただし、0.3超では溶接に適さない。Si:1~3Siは、γRが分解して炭化物が生成するのを有効に抑制する元素である。特にSiは、固溶強化元素としても有用である。このような作用を有効に発揮させるためには、Siを1以上添加する必要がある。好ましくは1.1以上、より好ましくは1.2以上である。ただし、Siを3を超えて添加すると、ベイニティックフェライトマルテンサイト組織の生成が阻害される他、熱間変形抵抗が高くなって溶接部の脆化を起こしやすくなり、さらには鋼板の表面性状にも悪影響を及ぼすので、その上限を3とする。好ましくは2.5以下、より好ましくは2以下である。Mn:0.5~3Mnは、固溶強化元素として有効に作用する他、変態を促進してベイニティックフェライトマルテンサイト組織の生成を促進する作用も発揮する。さらにはγを安定化し、所望のγRを得るために必要な元素である。このような作用を有効に発揮させるためには、0.5以上添加することが必要である。好ましくは0.7以上、より好ましくは1以上である。ただし、3を超えて添加すると、鋳片割れが生じる等の悪影響が見られる。好ましくは2.5以下、より好ましくは2以下である。P:0.1以下0を含むPは不純物元素として不可避的に存在するが、所望のγRを確保するために添加してもよい元素である。ただし、0.1を超えて添加すると二次加工性が劣化する。より好ましくは0.03以下である。S:0.01以下0を含むSも不純物元素として不可避的に存在し、MnS等の硫化物系介在物を形成し、割れの起点となって加工性を劣化させる元素である。好ましくは0.01以下、より好ましくは0.005以下である。Al:0.001~0.1Alは、脱酸剤として添加されるとともに、上記Siと相俟って、γRが分解して炭化物が生成するのを有効に抑制する元素である。このような作用を有効に発揮させるためには、Alを0.001以上添加する必要がある。ただし、過剰に添加しても効果が飽和し経済的に無駄であるので、その上限を0.1とする。N:0.002~0.03Nは、不可避的に存在する元素であるが、AlやNbなどの炭窒化物形成元素と結びつくことで析出物を形成し、強度向上や組織の微細化に寄与する。N含有量が少なすぎるとオーステナイト粒が粗大化し、その結果、伸長したラス状組織が主体になるためγRのアスペクト比が大きくなる。一方、N含有量が多すぎると、本発明の材料のような低炭素鋼では鋳造が困難になるため、製造自体ができなくなる。本発明の鋼は上記成分を基本的に含有し、残部が実質的に鉄および不可避的不純物であるが、その他、本発明の作用を損なわない範囲で、以下の許容成分を添加することができる。Cr:0.01~3Mo:0.01~1、Cu:0.01~2、Ni:0.01~2、B:0.00001~0.01の1種または2種以上これらの元素は、鋼の強化元素として有用であるとともに、γRの安定化や所定量の確保に有効な元素である。このような作用を有効に発揮させるためには、Mo:0.01以上より好ましくは0.02以上、Cu:0.01以上より好ましくは0.1以上、Ni:0.01以上より好ましくは0.1以上、B:0.00001以上より好ましくは0.0002以上を、それぞれ添加することが推奨される。ただし、Crは3、Moは1、CuおよびNiはそれぞれ2、Bは0.01を超えて添加しても上記効果が飽和してしまい、経済的に無駄である。より好ましくはCr:2.0以下、Mo:0.8以下、Cu:1.0以下、Ni:1.0以下、B:0.0030以下である。Ca:0.0005~0.01、Mg:0.0005~0.01、REM:0.0001~0.01の1種または2種以上これらの元素は、鋼中硫化物の形態を制御し、加工性向上に有効な元素である。ここで、本発明に用いられるREM希土類元素としては、Sc、Y、ランタノイド等が挙げられる。上記作用を有効に発揮させるためには、CaおよびMgはそれぞれ0.0005以上より好ましくは0.0001以上、REMは0.0001以上より好ましくは0.0002以上添加することが推奨される。ただし、CaおよびMgはそれぞれ0.01、REMは0.01を超えて添加しても上記効果が飽和してしまい、経済的に無駄である。より好ましくはCaおよびMgは0.003以下、REMは0.006以下である。温間加工方法上記本発明鋼板は、常温下にても伸びおよび深絞り性に優れているので、部品への成形に当たり冷間加工してもよいが、200~400°Cの間の適正な温度に加熱した後、3600s以内より好ましくは1200s以内に加工するのが特に推奨される。γRの安定度が最適になる温度条件下で、γRの分解が起る前に加工することにより、伸びおよび深絞り性を最大化させることができる。自動車部品上記温間加工方法で加工された自動車部品は、伸びおよび深絞り性に優れるものであるが、特に、上記温間加工時に加えられた真ひずみが0.05以上の領域と0.05未満の領域とが混在し、上記真ひずみが最大の部位と最小の部位との間での降伏応力の差異が200MPa以下であるものが推奨される。γRを含む鋼板は一般に低降伏比であり、かつ、低ひずみ域での加工硬化率が高い。そのため、付与するひずみ量が小さい領域での、ひずみ付与後の強度、特に降伏応力のひずみ量依存性が非常に大きくなる。プレス加工により部品を成形する場合、部位により加わるひずみ量が異なり、部分的には殆どひずみが加わらないような領域も存在する。このため、部品内において加工の加わる領域と加工の加わらない領域とで大きな強度差が生じ、部品内に強度分布が形成されることがある。このような強度分布が存在する場合、強度の低い領域が降伏することで変形や座屈が起こるため、部品強度としては最も強度の低い部分が律速することとなる。γRを含む鋼で降伏応力が低い原因は、γRを導入する際に、同時に形成されるマルテンサイトが、変態時に周囲の母相中に可動転位を導入するためと考えられる。したがって、加工量の少ない領域でもこの転位の移動を防止すれば、降伏応力が向上でき、部品強度を高められる。可動転位の移動を抑制するには、素材を加熱して可動転位をなくしたり、固溶炭素などのひずみ時効で止めたりすることが有効であり、そうすることで降伏応力を高めることができる。そのため、γRを含む鋼板を200~400°Cの間の適正温度に加熱してプレス成形温間加工すると、ひずみの小さい部分でも降伏強度が高くなって、部品中の強度分布が小さくなることで部品強度を向上させることができることとなる。具体的には、上記プレス成形温間加工時に加えられた真ひずみが0.05以上の領域と0.05未満の領域とが混在するような低ひずみ域を有する部品であっても、上記真ひずみが最大の部位と最小の部位との間での降伏応力の差異が200MPa以下である部品は、部品中の強度分布が小さく部品強度が高くなるため、自動車部品としてより好適なものとなる。次に、上記本発明鋼板を得るための好ましい製造方法を以下に説明する。本発明鋼板の好ましい製造方法本発明鋼板は、上記成分組成を満足する鋼材を、熱間圧延し、ついで冷間圧延した後、熱処理を行って製造するが、γRの一部をマルテンサイトで囲むようにするためには、以下の考え方で製造条件を設定すればよい。すなわち、オーステンパ中のベイナイト変態を適切な段階に制御して未変態オーステナイトへの炭素濃化を適正なレベルに制御し、かつ、未変態オーステナイトのサイズを粗大にしておくことで、オーステンパ後の冷却中に未変態オーステナイトの一部分がマルテンサイト変態し、そのマルテンサイト中に未変態オーステナイトが残留するといったメカニズムにより、オーステンパ終了後の冷却中に、マルテンサイトがγRを囲むような形で形成される。この際にオーステナイト中の炭素含有量が少なすぎると冷却中にマルテンサイト変態する割合が多くなりγR量が確保できない。一方、炭素含有量が多すぎると未変態オーステナイトの大半がγRとして残存するようになるため、マルテンサイトに囲まれるγR量が少なくなる。そして、γRのサイズを大きくするためには、初期組織を粗大にしておく必要がある。[熱間圧延条件]そのため、熱間圧延の仕上げ温度圧延終了温度、FDTを900~1000°C、巻取り温度を600~700°Cと従来より高めの温度とすることで、熱延材の組織を従来より粗大にしておくことにより、その後の熱処理プロセスで形成される組織が粗大になり、結果的にγRのサイズも大きくなる。[冷間圧延条件]また、冷間圧延の際の冷延率を10~30より好ましくは10~20と小さくすることで、その後の焼鈍工程での加熱時における再結晶組織を粗くし、さらに冷却時における逆変態組織が粗くなるようにする。[熱処理条件]熱処理条件については、オーステナイト化するためγα2相域またはγ単相域のいずれかの温度域で均熱し、所定の冷却速度で急冷して過冷した後、その過冷温度で所定時間保持してオーステンパ処理することで所望の組織を得ることができる。なお、所望の組織を著しく分解させることなく、本発明の作用を損なわない範囲で、めっき、さらには合金化処理してもよい。具体的には、以下の熱処理条件が推奨される。すなわち、上記冷間圧延後の冷延材を、オーステナイト化するため、γα2相域またはγ単相域である、0.6Ac10.4Ac3以上好ましくは0.5Ac10.5Ac3以上950°C以下930°C以下の温度域で1800s以下好ましくは900s以下の時間保持した後、3°C/s以上好ましくは5°C/s以上、より好ましくは10°C/s以上、特に好ましくは20°C/s以上の平均冷却速度で、350~500°C好ましくは380~480°C、さらに好ましくは420~460°Cの温度域まで急冷して過冷しここまで上記1の場合と同じ熱処理条件である。、この急冷停止温度過冷温度で10~100s好ましくは20~60sの時間保持してオーステンパ処理した後、常温まで冷却する。なお、上記推奨の熱処理条件に限られるものではなく、例えば、以下の熱処理条件にても本発明の組織を得ることができる。すなわち、上記冷間圧延後の冷延材を、オーステナイト化するため、γα2相域またはγ単相域である、0.6Ac10.4Ac3以上好ましくは0.5Ac10.5Ac3以上950°C以下930°C以下の温度域で1800s以下好ましくは900s以下の時間保持した後、3°C/s以上好ましくは5°C/s以上、より好ましくは10°C/s以上、特に好ましくは20°C/s以上の平均冷却速度で、350~500°C好ましくは380~480°C、さらに好ましくは420~460°Cの温度域まで急冷して過冷しここまで上記1の場合と同じ熱処理条件である。、この急冷停止温度過冷温度で10~100s好ましくは20~60sの時間保持してオーステンパ処理した後ここまで上記2の場合と同じ熱処理条件である。、480~600°C好ましくは480~550°Cの温度域で1~100sの時間再加熱して合金化処理した後、常温まで冷却する。高強度鋼板の機械的特性に及ぼす成分組成および製造条件の検討本実施例では、成分組成および製造条件を変化させた場合における高強度鋼板の機械的特性の影響について調査した。表1に示す各成分組成からなる供試鋼を真空溶製し、板厚30mmのスラブとした後、当該スラブを表2に示す各製造条件にて熱間圧延し、冷間圧延した後、熱処理を施した。具体的には、上記スラブを1200°Cに加熱し、圧延終了温度FDTT1°Cで板厚tmmに熱間圧延した後、巻取り温度T2°Cで保持炉に入れ、空冷することで熱延板の巻取りを模擬した。その後、冷延率rで冷間圧延して板厚12mmの冷延板とした。そして、この冷延材を、10°C/sで均熱温度T3°Cまで加熱し、その温度で90s保持した後、冷却速度R4°C/sで冷却し、過冷温度T5°Cでt5秒保持した後、空冷するか、もしくは、過冷温度T5°Cでt5秒保持した後、さらに保持温度T6°Cでt6秒保持したのち、空冷した。このようにして得られた鋼板について、上記[発明を実施するための形態]の項で説明した測定方法により、各相の面積率、γRのC濃度CγR、および、マルテンサイトに囲まれたγRの面積率を測定した。なお、マルテンサイトに囲まれたγRの面積率は、JEOL製型番JSM-5410のSEMにTSL社製のOIM解析システムを組み込んだものを用いて測定を行った。また、上記鋼板について、冷間および温間での機械的特性を評価するため、下記要領で、室温および300°Cのそれぞれで、引張強度TS、伸び[全伸びEL]、および、深絞り性[限界絞り比LDR]を測定した。TSおよびELは、引張試験によりJIS5号試験片を用いて測定した。なお、引張試験のひずみ速度は1mm/sとした。また、LDRは、ダイ径:53.4mm、パンチ径:50.0mm、肩R:8mmの円筒金型を用いて、しわ抑え圧9.8kNにて径80~140mm試験片を深絞り成形して測定した。これらの結果を表3および表4に示す。これらの表に示すように、鋼No.1~3、9~18、26~33はいずれも、本発明の成分組成の範囲を満足する鋼種を用い、推奨の製造条件で製造した結果、本発明の組織規定の要件を充足する本発明鋼板であり、室温特性、温間特性ともに判定基準を満たしており、成形性に優れた高強度鋼板が得られた。これに対し、鋼No.4~8、19~25は本発明で規定する成分組成および組織の要件のうち少なくともいずれかを満足しない比較鋼板であり、室温特性、温間特性が判定基準を満たしていない。ちなみに、本発明鋼板鋼No.27と比較鋼板鋼No.19の、組織中におけるγRの分布状態を図1に例示する。図1はEBSD測定の結果であり、灰色または黒色の小六角形で示される部分がγR、白色の小六角形で示される部分がマルテンサイト、白色の広い領域で示される部分がマトリックスのベイニティックフェライトである。この図より、比較鋼板鋼No.19では、γRは、互いに連結しているものが多数で、基本的にマトリックスのベイニティックフェライトに接触して存在しているのに対し、本発明鋼板鋼No.27では、γRは、細かく分割され、微小なマルテンサイト相内に埋め込まれ囲まれて存在するものが多いことがわかる。温間加工の適正温度範囲の検討つぎに、本発明鋼板を温間加工する場合の適正温度範囲を調査するため、鋼No.27を用いて、150~450°Cの間で加熱温度を順次変更して温間特性を測定した。その結果を表5に示す。なお、同表における温度300°Cの結果は、上記表4の鋼No.27の温間特性を再掲したものである。この表に示すように、200°C未満または400°C超えの温度では、温間特性の判定基準を満たさないのに対し、200~400°Cの間の温度では、温間特性の判定基準を満たしており、広い温度範囲で優れた温間成形性が発揮されることがわかった。部品内の強度ばらつきに対する加工温度の影響の検討さらに、本発明鋼板を加工して得られた部品内のひずみ分布による強度のばらつきに対する加工温度の影響を調査するために、鋼No.27を用いて、室温および300°Cのそれぞれで、真ひずみを全く付与しない無加工のまま真ひずみ0で、または、真ひずみを5付与する加工を施した後に、再度、室温で引っ張り試験を行って降伏応力YSを測定した。その結果を表6に示す。同表に示すように、本発明鋼板を温間加工して得られた部品は、冷間加工して得られた部品に比べ、部品中の加工量の違いによる降伏応力のばらつきが小さくなり、部品強度が向上することが確認できた。"